(57)【特許請求の範囲】
【請求項１】
透明基材フィルムの両面にハードコート層が積層されており、前記両ハードコート層上に色調補正層が積層されている静電容量式タッチパネル用の色調補正フィルムであって、
前記両ハードコート層は、波長４００ｎｍの光に対する屈折率が１．５１〜１．６１、膜厚が１〜１０μｍであり、
前記両色調補正層は、金属酸化物微粒子と活性エネルギー線硬化型樹脂からなり、波長４００ｎｍの光に対する屈折率が１．６２〜１．９１、膜厚が６５〜１１０ｎｍである色調補正フィルム。
【請求項２】
請求項１記載の色調補正フィルムの前記両色調補正層上に錫ドープ酸化インジウム層が積層された透明導電性フィルムであって、
前記両錫ドープ酸化インジウム層は、波長４００ｎｍの光に対する屈折率が１．８５〜２．３５、膜厚が５〜５０ｎｍである透明導電性フィルム。
【発明の詳細な説明】
【技術分野】
【０００１】
本発明は、タッチパネル用の色調補正フィルム、及びその両面に透明導電層を備えた透明導電性フィルムに関する。
【背景技術】
【０００２】
現在、画像表示部に直接触れることにより、情報を入力できるデバイスとしてタッチパネルが広く用いられている。タッチパネルは光を透過する入力装置を液晶表示装置等のディスプレイ画面上に配置したものであり、代表的な形式として、透明電極と指との間に生じる電流容量の変化を利用した静電容量式タッチパネルがある。
【０００３】
前記静電容量式タッチパネルには、通常、透明電極として２枚の透明導電性フィルムが用いられており、透明基材フィルム上に透明導電層が積層された一対の透明導電性フィルムは透明基材フィルム同士が向かい合うように粘着層を介して貼り合せられている。タッチパネル用の透明導電性フィルムとしては、透明基材フィルム上に、酸化錫を含有するインジウム酸化物（錫ドープ酸化インジウム、ＩＴＯ）や酸化亜鉛等の金属酸化物による透明導電層を積層したものが一般的に用いられている。このような透明導電性フィルムは、金属酸化物層の反射及び吸収に由来する可視光短波長領域の透過率の低下により、全光線透過率が低下すると同時に、黄色の呈色が見られることが多い。そのため、タッチパネルの下に配置される表示装置の発色を正確に表現することが難しいという問題があった。
【０００４】
この問題を解決するために、透明導電層を多層光学膜と組み合わせた透明導電性フィルムが提案されている（特許文献１参照）。特許文献１の透明導電性フィルムは、直接もしくはハードコート層等の一層以上の層を介して基材側から順に、中間屈折率層、透明導電層の構成であると共に、中間屈折率層の光学膜厚が１００〜１７５ｎｍ、屈折率が１．７〜１．８５であることにより透過光の着色低減効果を実現している。しかし、静電容量式タッチパネル用の透明電極として２枚の前記透明導電性フィルムを使用した場合、粘着層及び２枚の基材による光の吸収により全光線透過率が低下する課題があった。
【先行技術文献】
【特許文献】
【０００５】
【特許文献１】特開２００４−４７４５６号公報
【発明の概要】
【発明が解決しようとする課題】
【０００６】
そこで、本発明の目的とするところは、透過光の着色を抑え、全光線透過率の高い透明導電性フィルム、及びその下地フィルムとして用いられる色調補正フィルムを提供することにある。
【課題を解決するための手段】
【０００７】
第１の発明は、透明基材フィルムの両面にハードコート層が積層されており、前記両ハードコート層上に色調補正層が積層されている静電容量式タッチパネル用の色調補正フィルムであり、前記両ハードコート層は、波長４００ｎｍの光に対する屈折率が１．５１〜１．６１、膜厚が１〜１０μｍであり、前記両色調補正層は、金属酸化物微粒子と活性エネルギー線硬化型樹脂からなり、波長４００ｎｍの光に対する屈折率が１．６２〜１．９１、膜厚が６５〜１１０ｎｍであることを特徴とする。
【０００８】
第２の発明は、第１の発明に係る色調補正フィルムの前記両色調補正層上に錫ドープ酸化インジウム層が積層された透明導電性フィルムであり、前記両錫ドープ酸化インジウム層は、波長４００ｎｍの光に対する屈折率が１．８５〜２．３５、膜厚が５〜５０ｎｍであることを特徴とする。
【発明の効果】
【０００９】
本発明の透明導電性フィルムは、１枚の透明基材フィルムの両面に色調補正層及び錫ドープ酸化インジウム層を備えているため、１枚の透明導電性フィルムでタッチパネル用の透明電極を構成することができる。一般的なタッチパネル用の透明電極においては、透明基材フィルムの一面に色調補正層及び錫ドープ酸化インジウム層（透明導電層）が積層された透明導電性フィルムを２枚張り合わせて構成されているため、本発明の透明導電性フィルムを用いることによって透明基材フィルムを１枚減らすことが可能となる。そのため、透明基材フィルムに起因する透過光の着色を抑え、且つ、全光線透過率を向上することが出来る。また、本発明の色調補正フィルムを用いることにより、容易に上記透明導電性フィルムを作成することができる。
【００１０】
更に、本発明の透明導電性フィルムでは、色調補正層は波長４００ｎｍの光に対する屈折率が１．６２〜１．９１、膜厚が６５〜１１０ｎｍであり、錫ドープ酸化インジウム層は、波長４００ｎｍの光に対する屈折率が１．８５〜２．３５、膜厚が５〜５０ｎｍに設定されている。このように、色調補正層及び錫ドープ酸化インジウム層の屈折率及び膜厚を適切に設定することにより、透過光の着色を抑えることができる。
【００１１】
尚、本発明における膜厚とは、物理膜厚のことであり、光学膜厚ではない。続いて、波長４００ｎｍの光に対する屈折率を用いる理由を説明する。屈折率には波長分散性があり、短波長領域では屈折率が高くなる傾向がある。一般に、各層の屈折率調整では、ナトリウムのＤ線（光の波長５８９ｎｍ）の値を用いることが多いが、本発明の色調補正層及び錫ドープ酸化インジウム層のように金属酸化物微粒子を含む層においては、屈折率の波長分散の影響が大きくなる。黄色味を抑えるには波長４００ｎｍの透過率制御が重要であるため、波長５８９ｎｍの屈折率で各層の屈折率を調整した場合、波長４００ｎｍの透過率を十分に調整することは出来なくなり、黄色味低減効果が十分に得られない。本願では、波長４００ｎｍの屈折率を使用して各層を設計することで、透過光の着色を抑える効果が最大となる。
【発明を実施するための形態】
【００１２】
＜色調補正フィルム＞
本実施形態の色調補正フィルムは、透明基材フィルムの両面にハードコート層及び色調補正層が順に積層された構成である。すなわち、色調補正フィルムは、上から色調補正層（１）、ハードコート層（１）、透明基材フィルム、ハードコート層（２）、色調補正層（２）が順に積層した構成である。以下に、この色調補正フィルムの構成要素について順に説明する。
【００１３】
＜透明基材フィルム＞
透明基材フィルムはポリエステルフィルムからなり、例えばポリエチレンテレフタレート（ＰＥＴ）樹脂を使用できる。透明基材フィルムの膜厚は通常２５〜４００μｍ程度、好ましくは２５〜１８８μｍ程度である。なお、透明基材フィルムがＰＥＴ樹脂で形成された場合、波長４００ｎｍの光に対する透明基材フィルムの屈折率は１．７２である。
【００１４】
＜ハードコート層＞
透明基材フィルムの両面には、表面硬度を向上するためにハードコート層が設けられている。また、従来の透明導電性フィルムをタッチパネル用の透明電極として用いた場合、互いに貼り合わされる２枚の透明導電性フィルムがそれぞれ透明基材フィルムを有しているため、２枚の透明基材フィルムにより十分な強度が保証されている。一方、本発明の透明導電性フィルムを透明電極として用いた場合、透明導電性フィルムは１枚しか用いられない。そのため、透明基材フィルムが２枚から１枚に減少することにより透明電極の強度が低下することが危惧されるが、本発明の透明導電性フィルムはハードコート層を有することによって十分な強度を保つことができる。
【００１５】
ハードコート層の材料としては従来公知のものでよく、特に制限されない。例えば、テトラエトキシシラン等の反応性珪素化合物と、活性エネルギー線硬化型樹脂とを混合してなるハードコート層用塗液を紫外線（ＵＶ）硬化させた硬化物が挙げられる。活性エネルギー線硬化型樹脂としては、例えば単官能（メタ）アクリレート、多官能（メタ）アクリレートなどが挙げられる。これらのうち生産性及び硬度を両立させる観点より、鉛筆硬度（評価法：ＪＩＳ−Ｋ５６００−５−４）がＨ以上となる活性エネルギー線硬化型樹脂を含む組成物の硬化物であることが好ましい。そのような活性エネルギー線硬化型樹脂を含む組成物としては、例えば、公知の活性エネルギー線硬化型樹脂を２種類以上混合したもの、紫外線硬化性ハードコート材として市販されているもの、あるいはこれら以外に本発明の効果を損なわない範囲において、その他の成分をさらに添加したものを用いることができる。なお、「（メタ）アクリレート」とは、アクリレート及びメタクリレートを指す。
【００１６】
波長４００ｎｍの光に対するハードコート層の屈折率は、１．５１〜１．６１となるように調整される。屈折率が１．５１未満の場合、透明基材フィルムとハードコート層との屈折率差が大きくなり、干渉ジマが発生するため好ましくない。屈折率が１．６１よりも大きい場合、屈折率を大きくするためにハードコート層へ高屈折率材料を多量に添加する必要があるが、多量に添加した高屈折率材料に起因する光の吸収や散乱が生じ、色調補正に悪影響となるため好ましくない。またハードコート層の乾燥硬化後の膜厚は、１〜１０μｍである。膜厚が１μｍより薄い場合は、鉛筆硬度がＨ未満になるため好ましくない。膜厚が１０μｍより厚い場合は、硬化収縮によるカールが強くなるとともに、不必要に厚くなり、生産性や作業性が低下するため好ましくない。
【００１７】
本実施形態の色調補正フィルムは、２つのハードコート層、すなわちハードコート層（１）及びハードコート層（２）を有しているが、これら２つのハードコート層の膜厚及び屈折率は、相互に同一であっても良いし、異なっていても良い。
【００１８】
＜色調補正層＞
色調補正層は、金属酸化物微粒子と、活性エネルギー線硬化型樹脂とを混合してなる色調補正層用塗液を活性エネルギー線（例えば紫外線、電子線）により硬化させた硬化物からなる。金属酸化物微粒子としては、酸化チタン及び酸化ジルコニウムが好ましい。波長４００ｎｍの光に対する酸化チタン及び酸化ジルコニウムの屈折率は製法によって異なるが、１．９〜３．０であることが好ましい。また、バインダーとして用いられる活性エネルギー線硬化型樹脂は、波長４００ｎｍの光に対する屈折率が１．４〜１．７であることが好ましい。活性エネルギー線硬化型樹脂としては、例えば単官能（メタ）アクリレート、多官能（メタ）アクリレートなどが挙げられる。
【００１９】
色調補正層は、金属酸化物微粒子及び活性エネルギー線硬化型樹脂が適宜選択されることによって、波長４００ｎｍの光に対する屈折率が１．６２〜１．９１になるように形成される。さらに、色調補正層の乾燥硬化後の膜厚は６５〜１１０ｎｍであることが必要である。色調補正層の屈折率が１．６２未満の場合は、ＪＩＳ  Ｚ  ８７２９に規定されているＬ＊ａ＊ｂ表色系における透過色のｂ＊の値が大きくなってしまい、透明導電性フィルムの透過色の黄色味が明瞭に認識されるようになる。また、色調補正層の屈折率が１．９１より大きい場合は、塗膜中の粒子の割合が多くなり、ヘイズが上昇してしまうため全光線透過率が低下する。色調補正層の膜厚が上記の範囲外では、ｂ＊の値が大きくなってしまい、透明導電性フィルムの透過色の黄色味の着色が明瞭に認識されるようになる。
【００２０】
本実施形態の色調補正フィルムは、２つの色調補正層、すなわち色調補正層（１）及び色調補正層（２）を有しているが、これら２つの色調補正層の膜厚及び屈折率は、相互に同一であっても良いし、異なっていても良い。
【００２１】
＜ハードコート層及び色調補正層の形成＞
ハードコート層は、透明基材フィルムにハードコート層用塗液を塗布した後に、活性エネルギー線照射により硬化することで形成される。一方、色調補正層は、形成されたハードコート層上に色調補正層用塗液を塗布した後に、活性エネルギー線照射により硬化することで形成される。ハードコート層用塗液、色調補正層用塗液の塗布方法は特に制限されず、例えばロールコート法、スピンコート法、ディップコート法、スプレーコート法、バーコート法、ナイフコート法、ダイコート法、インクジェット法、グラビアコート法等公知のいかなる方法も採用できる。また、活性エネルギー線の種類は特に制限されないが、利便性等の観点から紫外線を用いることが好ましい。尚、密着性を向上させるために、予め透明基材フィルム表面にコロナ放電処理等の前処理を施すことも可能である。
【００２２】
＜透明導電性フィルム＞
透明導電性フィルムは、色調補正フィルムの色調補正層上に錫ドープ酸化インジウム層を積層した構成である。すなわち、透明導電性フィルムは、上から錫ドープ酸化インジウム層（１）、色調補正層（１）、ハードコート層（１）、透明基材フィルム、ハードコート層（２）、色調補正層（２）、錫ドープ酸化インジウム層（２）が順に積層した構成である。
【００２３】
透明導電性フィルムの透過光の着色は、ＪＩＳ  Ｚ ８７２９に規定されるＬａｂ表色系のｂ＊で評価でき、好ましくは−２≦ｂ＊≦２、より好ましくは−１≦ｂ＊≦１である。ｂ＊＞２の場合、透明導電性フィルムが黄色に着色して見えるため好ましくない。一方、ｂ＊＜−２の場合、透明導電性フィルムが青色に着色して見えるため好ましくない。
【００２４】
＜錫ドープ酸化インジウム層（ＩＴＯ層）＞
色調補正層の上に積層される錫ドープ酸化インジウム層（ＩＴＯ層）は、透明導電層であり、波長４００ｎｍの光に対する屈折率が１．８５〜２．３５、膜厚が５〜５０ｎｍである。屈折率がこの範囲を外れると、色調補正層との光学干渉が適切に作用しなくなるため、透明導電性フィルムの透過色が着色を呈し、全光線透過率も低下する。また、ＩＴＯ層の屈折率は色調補正層の屈折率よりも大きいことが好ましい。膜厚が５ｎｍより薄い場合は、均一に成膜することが難しく、安定した抵抗が得られないため好ましくない。また、膜厚が５０ｎｍより厚い場合は、ＩＴＯ層自身による光の吸収が強くなり、透過色の着色低減効果が薄れると共に、全光線透過率が小さくなる傾向があるため好ましくない。
【００２５】
＜錫ドープ酸化インジウム層の形成＞
錫ドープ酸化インジウム層の製膜方法は、特に限定されず、例えば蒸着法、スパッタリング法、イオンプレーティング法、ＣＶＤ法を採用できる。これらの中では、層の厚み制御の観点より蒸着法及びスパッタリング法が特に好ましい。尚、錫ドープ酸化インジウム層を形成した後、必要に応じて、１００℃〜２００℃の範囲内でアニール処理を施して結晶化することができる。具体的には、高い温度で結晶化すると錫ドープ酸化インジウム層の屈折率は小さくなる傾向を示す。従って、錫ドープ酸化インジウム層の屈折率は、アニール処理の温度と時間を制御することで調整可能である。
【００２６】
本実施形態の透明導電性フィルムは、２つの錫ドープ酸化インジウム層、すなわち錫ドープ酸化インジウム層（１）及び錫ドープ酸化インジウム層（２）を有しているが、これら２つの錫ドープ酸化インジウム層の膜厚及び屈折率は、相互に同一であっても良いし、異なっていても良い。
【実施例】
【００２７】
以下に、実施例及び比較例を挙げて前記実施形態をさらに具体的に説明するが、本発明はそれら実施例の範囲に限定されるものではない。また、各例における、屈折率、透過色、全光線透過率は下記に示す方法により測定した。
【００２８】
＜屈折率（ＩＴＯ層以外の層）＞
（１）波長４００ｎｍの光に対する屈折率１．７２のＰＥＴフィルム（商品名「Ａ４１００」、東洋紡績株式会社製）上に、ディップコーター（杉山元理化学機器株式会社製）により、各層用塗液をそれぞれ乾燥硬化後の膜厚で１００〜５００ｎｍ程度になるように層の厚さを調整して塗布した。
（２）乾燥後、紫外線照射装置（岩崎電気株式会社製）により窒素雰囲気下で１２０Ｗ高圧水銀灯を用いて、４００ｍＪの紫外線を照射して硬化した。硬化後のＰＥＴフィルム裏面をサンドペーパーで荒らし、黒色塗料で塗りつぶしたものを反射分光膜厚計（「FE-3000」、大塚電子株式会社製）により、反射スペクトルを測定した。
（３）反射スペクトルより読み取った反射率から、下記に示すn-Cauchyの波長分散式（式１）の定数を求め、光の波長４００ｎｍにおける屈折率を求めた。
Ｎ(λ)＝ａ／λ４＋ｂ／λ２＋ｃ  （式１）
（Ｎ：屈折率、λ：波長、ａ、ｂ、ｃ：波長分散定数）
【００２９】
＜屈折率（ＩＴＯ層）＞
（１）波長４００ｎｍの光に対する屈折率１．７２のＰＥＴフィルム（商品名「Ａ４１００」、東洋紡績株式会社製）に、ＰＥＴフィルム上にインジウム：錫＝１０：１のＩＴＯターゲットを用いてスパッタリングを行い、実膜厚２０ｎｍの透明導電層としての錫ドープ酸化インジウム層（ＩＴＯ層）を形成し、下記実施例および比較例のそれぞれの条件でアニーリングを施し、透明導電性フィルムを作製した。
（２）上記透明導電性フィルム裏面をサンドペーパーで荒らし、黒色塗料で塗りつぶしたものを反射分光膜厚計（「FE-3000」、大塚電子株式会社製）により、反射スペクトルを測定した。
（３）反射スペクトルより読み取った反射率から、上記（式１）を用いて、光の波長４００ｎｍにおける屈折率を求めた。
なお、表１に記載の各層の屈折率は、上記屈折率測定用サンプルから求めた屈折率である。
【００３０】
＜透過色＞
色差計（「ＳＱ−２０００」、日本電色工業株式会社製）を用いて透明導電性フィルムの透過色、ｂ＊を測定した。このｂ＊は、ＪＩＳ  Ｚ  ８７２９に規定されているＬ＊ａ＊ｂ表色系における値である。
【００３１】
＜全光線透過率＞
ヘイズメーター（「ＮＤＨ２０００」、日本電色工業株式会社製）により透明導電性フィルムの全光線透過率（％）を測定した。
【００３２】
〔ハードコート層用塗液（ＨＣ−１）の調製〕
ジペンタエリスリトールヘキサアクリレート９６質量部、光重合開始剤[商品名：ＩＲＧＡＣＵＲＥ１８４、チバ・スペシャリティ・ケミカルズ（株）製]４質量部及びイソブチルアルコール１００質量部を混合してハードコート層用塗液（ＨＣ−１）を調製した。ハードコート層用塗液（ＨＣ−１）を用いて形成されるハードコート層の屈折率は１．５２であった。
【００３３】
〔ハードコート層用塗液（ＨＣ−２）の調製〕
ジペンタエリスリトールヘキサアクリレート９６質量部、アクリル微粒子[商品名：ＭＡ−１５０、綜研化学（株）製]５質量部、光重合開始剤[商品名：ＩＲＧＡＣＵＲＥ１８４、チバ・スペシャリティ・ケミカルズ（株）製]４質量部及びイソブチルアルコール１００質量部を混合してハードコート層用塗液（ＨＣ−２）を調製した。ハードコート層用塗液（ＨＣ−２）を用いて形成されるハードコート層の屈折率は１．５３であった。
【００３４】
〔色調補正層用塗液の調製〕
色調補正層用塗液として次の原料を使用し、各原料を表１に記載した組成で混合して、色調補正層用塗液Ｍ−１〜Ｍ−５を調製した。尚、表１中の数値はｗｔ％である。得られた色調補正層用塗液Ｍ−１〜Ｍ−５を用いて形成される色調補正層の屈折率を測定した。その結果を表１に示す。
【００３５】
金属酸化物微粒子：平均粒子径が０．０２μｍの酸化ジルコニウム微粒子
平均粒子径が０．０２μｍの酸化チタン微粒子
活性エネルギー線硬化型樹脂：６官能ウレタンアクリレート（日本合成化学工業（株）製紫光ＵＶ−７６００Ｂ）
光重合開始剤：チバ・スペシャルティ・ケミカルズ（株）製ＩＲＧＡＣＵＲＥ１８４（Ｉ−１８４）
溶媒：メチルイソブチルケトン
【表１】
0005780034.tif 000002
【００３６】
（実施例１−１）
厚さ１２５μｍのＰＥＴフィルムの一面に、ハードコート層用塗液（ＨＣ−１）をバーコーターにて塗布し、１２０Ｗ高圧水銀灯にて４００ｍＪの紫外線を照射して硬化させることにより、乾燥硬化後の膜厚が２．５μｍのハードコート層（１）を形成した。続いて、ＰＥＴフィルムの他面にハードコート層用塗液（ＨＣ−２）をバーコーターにて塗布し、１２０Ｗ高圧水銀灯にて４００ｍＪの紫外線を照射して硬化させることにより、乾燥硬化後の膜厚が２．５μｍのハードコート層（２）を形成した。
上記ハードコート層（１）上に、色調補正層用塗液（Ｍ−１）をバーコーターにて塗布し、１２０Ｗ高圧水銀灯にて４００ｍＪの紫外線を照射して硬化させることにより、乾燥硬化後の膜厚が９５ｎｍの色調補正層（１）を形成した。続いて、ハードコート層（２）上に、色調補正層用塗液（Ｍ−１）をバーコーターにて塗布し、１２０Ｗ高圧水銀灯にて４００ｍＪの紫外線を照射して硬化させることにより、乾燥硬化後の膜厚が９５ｎｍの色調補正層（２）を形成し、色調補正フィルム(Ｓ−１)を作成した。
【００３７】
（実施例１−２）
色調補正層（２）の乾燥硬化後の膜厚を６５ｎｍにする以外は、実施例１−１と同様にして、色調補正フィルム(Ｓ−２)を作製した。
【００３８】
（実施例１−３）
色調補正層（２）の乾燥硬化後の膜厚を１１０ｎｍにする以外は、実施例１−１と同様にして、色調補正フィルム(Ｓ−３)を作製した。
【００３９】
（実施例１−４）
色調補正層（２）の色調補正層用塗液をＭ−２とし、乾燥硬化後の膜厚を９０ｎｍにする以外は、実施例１−１と同様にして、色調補正フィルム(Ｓ−４)を作製した。
【００４０】
（実施例１−５）
色調補正層（２）の色調補正層用塗液をＭ−３とし、乾燥硬化後の膜厚を１００ｎｍにする以外は、実施例１−１と同様にして、色調補正フィルム(Ｓ−５)を作製した。
【００４１】
（実施例１−６）
色調補正層（１）の色調補正層用塗液をＭ−２とし、乾燥硬化後の膜厚を９０ｎｍとし、更に、色調補正層（２）の色調補正層用塗液をＭ−３とし、乾燥硬化後の膜厚を１００ｎｍとした以外は、実施例１−１と同様にして、色調補正フィルム(Ｓ−６)を作製した。
【００４２】
（実施例１−７）
ハードコート層（１）及びハードコート層（２）のハードコート層用塗液を、ＨＣ−３[商品名：ルシフラールＮＡＢ−２０００、日本ペイント（株）製] とした以外は、実施例１−１と同様にして、色調補正フィルム(Ｓ−７)を作製した。なお、ハードコート層用塗液（ＨＣ−３）を用いて形成されるハードコート層の屈折率は１．５４であった。
【００４３】
実施例１−１〜１−７で得られた色調補正フィルムの性質を表２に示す。
【表２】
0005780034.tif 000003
【００４４】
（実施例２−１）
上記色調補正フィルム(Ｓ−１)の色調補正層（１）上にインジウム：錫＝１０：１のＩＴＯターゲットを用いてスパッタリングを行うことにより、膜厚が２０ｎｍの錫ドープ酸化インジウム層（ＩＴＯ層）（１）を形成し、ついで、色調補正層（２）上にインジウム：錫＝１０：１のＩＴＯターゲットを用いてのスパッタリングを行うことにより、膜厚が２０ｎｍの錫ドープ酸化インジウム層（２）を形成し、１５０℃、３０分のアニール処理を施し、透明導電性フィルムを作製した。得られた透明導電性フィルムについて、透過色ｂ＊、全光線透過率を前記方法で測定した。その結果を下記表３に示す。
【００４５】
（実施例２−２）
色調補正フィルムを（Ｓ−２）とした以外は、実施例２−１と同様の方法にて透明導電性フィルムを作製した。
【００４６】
（実施例２−３）
色調補正フィルムを（Ｓ−３）とした以外は、実施例２−１と同様の方法にて透明導電性フィルムを作製した。
【００４７】
（実施例２−４）
色調補正フィルムを（Ｓ−４）とした以外は、実施例２−１と同様の方法にて透明導電性フィルムを作製した。
【００４８】
（実施例２−５）
色調補正フィルムを（Ｓ−５）とした以外は、実施例２−１と同様の方法にて透明導電性フィルムを作製した。
【００４９】
（実施例２−６）
色調補正フィルムを（Ｓ−６）とした以外は、実施例２−１と同様の方法にて透明導電性フィルムを作製した。
【００５０】
（実施例２−７）
色調補正フィルムを（Ｓ−７）とした以外は、実施例２−１と同様の方法にて透明導電性フィルムを作製した。
【００５１】
（実施例２−８）
錫ドープ酸化インジウム層（１）及び錫ドープ酸化インジウム層（２）の膜厚を３０ｎｍとし、アニール処理を１５０℃、６０分とした以外は、実施例２−１と同様にして、色調補正フィルム及び透明導電性フィルムを作製した。
【００５２】
（実施例２−９）
アニール処理を１００℃、６０分とした以外は、実施例２−１と同様にして、色調補正フィルム及び透明導電性フィルムを作製した。
【００５３】
【表３】
0005780034.tif 000004
【００５４】
（比較例１−１）
厚さ１２５μｍのＰＥＴフィルム上にハードコート層用塗液（ＨＣ−１）をバーコーターにて塗布し、１２０Ｗ高圧水銀灯にて４００ｍＪの紫外線を照射して硬化させることにより、乾燥硬化後の膜厚が２．５μｍのハードコート層を形成した。次に、ハードコート層上に、色調補正層用塗液（Ｍ−１）をバーコーターにて塗布し、１２０Ｗ高圧水銀灯にて４００ｍＪの紫外線を照射して硬化することにより、乾燥硬化後の膜厚が９５ｎｍの色調補正層を形成し、色調補正フィルムを作製した。次に、色調補正フィルムの色調補正層上に、インジウム：錫＝１０：１のＩＴＯターゲットを用いてスパッタリングを行い透明導電層としての錫ドープ酸化インジウム層を形成し、１５０℃、３０分のアニール処理を施し、透明導電性フィルムを作製した。得られた透明導電性フィルム２枚を、透明性接着剤転写テープ[商品名：８１４６−２、住友スリーエム（株）製]を介してＰＥＴフィルム同士が面するように貼合し、比較例１−１の透明導電性フィルムを作製した。得られた透明導電性フィルムについて、透過色ｂ＊、全光線透過率を上記方法で測定した。その結果を表４に示す。
【表４】
0005780034.tif 000005
【００５５】
（比較例２−１）
色調補正層（２）の乾燥硬化後の膜厚を１２０ｎｍとした以外は、実施例１−１と同様にして、色調補正フィルム(Ｓ−８)を作製した。
【００５６】
（比較例２−２）
色調補正層（２）の乾燥硬化後の膜厚を５５ｎｍとした以外は、実施例１−１と同様にして、色調補正フィルム(Ｓ−９)を作製した。
【００５７】
（比較例２−３）
色調補正層（２）の色調補正層用塗液をＭ−４とした以外は、実施例１−１と同様にして、色調補正フィルム(Ｓ−１０)を作製した。
【００５８】
（比較例２−４）
色調補正層（２）の色調補正層用塗液をＭ−５とした以外は、実施例１−１と同様にして、色調補正フィルム(Ｓ−１１)を作製した。
【００５９】
比較例２−１〜２−４で得られた色調補正フィルムの性質を表５に示す。
【表５】
0005780034.tif 000006
【００６０】
（比較例３−１）
色調補正フィルムを（Ｓ−８）とした以外は、実施例２−１と同様の方法にて透明導電性フィルムを作製した。
【００６１】
（比較例３−２）
色調補正フィルムを（Ｓ−９）とした以外は、実施例２−１と同様の方法にて透明導電性フィルムを作製した。
【００６２】
（比較例３−３）
色調補正フィルムを（Ｓ−１０）とした以外は、実施例２−１と同様の方法にて透明導電性フィルムを作製した。
【００６３】
（比較例３−４）
色調補正フィルムを（Ｓ−１１）とした以外は、実施例２−１と同様の方法にて透明導電性フィルムを作製した。
【００６４】
（比較例３−５）
ＩＴＯ層（２）の膜厚を７０ｎｍとした以外は、実施例２−１と同様にして透明導電性フィルムを作製した。
【００６５】
比較例３−１〜３−４で得られた透明導電性フィルムの透過率ｂ＊及び全光線透過率を上記方法で測定した。その結果を表６に示す。
【表６】
0005780034.tif 000007
【００６６】
実施例２−１〜２−９では、ハードコート層及び色調補正層、錫ドープ酸化インジウム層の屈折率と膜厚が本発明で規定される範囲に設定されていることから、透過色ｂ＊の値が小さく、透明導電性フィルムの着色を十分に抑え、更に、優れた全光線透過率を実現することが出来た。
その一方、比較例１−１では、余分な粘着層及び透明基材フィルムを使用しているため、全光線透過率が悪い結果となった。比較例３−１〜３−５は、色調補正層、錫ドープ酸化インジウム層の屈折率、及び膜厚のいずれかが本発明で規定される範囲外に設定されているため、透過色ｂ＊の値が大きく、透明導電性フィルムが着色する結果となった。